(57)【要約】【課題】  本発明は、金属種やその大きさを特に変更することなく、表面のゼータ電位を制御することで強発色化が可能となり、多種多様な光輝性呈色塗膜を、塗布、乾燥工程といった簡易的な方法、即ち工業的生産にも適用できる方法で形成できる、光輝性呈色樹脂組成物を提供することを目的とする。【解決手段】  金属ナノ粒子（Ａ）、反射材（Ｂ）、セルロース系樹脂（Ｃ）および溶剤（Ｄ）を含有する光輝性呈色樹脂組成物。前記金属ナノ粒子（Ａ）の金属種は、金、銀、銅およびアルミニウムからなる群より選ばれる少なくとも１種であることが好ましい。金属ナノ粒子（Ａ）、反射材（Ｂ）、樹脂（Ｃ）および溶剤（Ｄ）を含む光輝性呈色樹脂組成物であって、（１）または（２）である光輝性呈色樹脂組成物。（１）金属ナノ粒子（Ａ）のゼータ電位（Ａζ）の絶対値が、ゼータ電位分布の標準偏差（Ａζσ）以上であり、その差が７０ｍＶ以下である。（２）金属ナノ粒子（Ａ）のゼータ電位（Ａζ）の絶対値が、ゼータ電位分布の標準偏差（Ａζσ）未満であり、その差が２０ｍＶ以下である。【選択図】  なし【特許請求の範囲】
【請求項１】
金属ナノ粒子（Ａ）、反射材（Ｂ）、樹脂（Ｃ）および溶剤（Ｄ）を含む光輝性呈色樹脂組成物であって、（１）または（２）である光輝性呈色樹脂組成物。
（１）金属ナノ粒子（Ａ）のゼータ電位（Ａζ）の絶対値が、ゼータ電位分布の標準偏差（Ａζσ）以上であり、その差が７０ｍＶ以下である。
（２）金属ナノ粒子（Ａ）のゼータ電位（Ａζ）の絶対値が、ゼータ電位分布の標準偏差（Ａζσ）未満であり、その差が２０ｍＶ以下である。
【請求項２】
金属ナノ粒子（Ａ）のゼータ電位（Ａζ）が正の場合、反射材（Ｂ）のゼータ電位（Ｂζ）が正であるか、
または、
金属ナノ粒子（Ａ）のゼータ電位（Ａζ）が負の場合、反射材（Ｂ）のゼータ電位（Ｂζ）が負である、
請求項１記載の光輝性呈色樹脂組成物。
【請求項３】
金属ナノ粒子（Ａ）の金属種が金、銀、銅およびアルミニウムからなる群より選ばれる少なくとも１種である請求項１または２記載の光輝性呈色樹脂組成物。
【請求項４】
反射材（Ｂ）がフレーク状であり、平均粒子径が１〜１００μｍ、平均厚みが０．０１〜１μｍである請求項１〜３いずれか１項に記載の光輝性呈色樹脂組成物。
【請求項５】
反射材（Ｂ）が、アルミニウムである請求項１〜４いずれか１項に記載の光輝性呈色樹脂組成物。
【請求項６】
基材（Ｅ）と、請求項１〜５いずれか１項に記載される光輝性呈色樹脂組成物の乾燥塗膜である光輝性呈色塗膜とを有する光輝性呈色物品。
【請求項７】
基材（Ｅ）に、請求項１〜５いずれか１項に記載される光輝性呈色樹脂組成物を塗布し、乾燥する、光輝性呈色物品の製造方法。
【請求項８】
金属ナノ粒子（Ａ）、反射材（Ｂ）、樹脂（Ｃ）および溶剤（Ｄ）を含有する光輝性呈色樹脂組成物の製造方法であって、（１）または（２）である光輝性呈色樹脂組成物の製造方法。
（１）ゼータ電位（Ａζ）の絶対値が、ゼータ電位分布の標準偏差（Ａζσ）以上であり、その差が７０ｍＶ以下である金属ナノ粒子（Ａ）の分散体、反射材（Ｂ）の分散体、樹脂（Ｃ）および溶剤（Ｄ）を混合する。
（２）ゼータ電位（Ａζ）の絶対値が、ゼータ電位分布の標準偏差（Ａζσ）未満であり、その差が２０ｍＶ以下である金属ナノ粒子（Ａ）の分散体、反射材（Ｂ）の分散体、樹脂（Ｃ）および溶剤（Ｄ）を混合する。
【請求項９】
ゼータ電位（Ａζ）が正である金属ナノ粒子（Ａ）の分散体と、ゼータ電位（Ｂζ）が正である反射材（Ｂ）の分散体とを混合するか、
または、
ゼータ電位（Ａζ）が負である金属ナノ粒子（Ａ）の分散体と、ゼータ電位（Ｂζ）が負である反射材（Ｂ）の分散体とを混合する、
請求項８記載の光輝性呈色樹脂組成物の製造方法。
【発明の詳細な説明】
【技術分野】
【０００１】
本発明は、金属ナノ粒子を含有する光輝性呈色樹脂組成物に関する。また、本発明は、金属ナノ粒子を含有する光輝性呈色樹脂組成物を用いてなる光輝性呈色物品およびその製造方法に関する。
【背景技術】
【０００２】
一般にメタリック感、パール感のような光輝性呈色塗膜を作製する場合、顔料と反射材を混合した塗料を基材に塗布、乾燥することが知られている。しかし、求められる塗膜の色に応じて、顔料種の変更、それに伴う分散剤やバインダー樹脂などの変更が必須のため、様々な材料を用意し、多くの塗料を使用する必要がある。
【０００３】
特許文献１には、芯材と金属コロイド粒子とからなる金属コロイド光輝剤を含む塗料から塗膜を形成する旨、記載されている（請求項１、１３、１４）。
特許文献２には、金属ナノ粒子を有機溶媒中に分散させ、前記金属ナノ粒子を含む前記有機溶媒を水面上に展開させ、前記有機溶媒を揮発させて、前記金属ナノ粒子を二次元方向に自己組織化させて二次元結晶膜を形成し、水面上に形成された前記金属ナノ粒子の前記二次元結晶膜に前記金属反射面を接触させて転写し、前記金属ナノ粒子層を前記金属反射面の上に形成する、呈色方法が記載されている（請求項９）。前記呈色方法は、ＬＢ膜（Ｌａｎｇｍｕｉｒ−Ｂｌｏｄｇｅｔｔ膜）の手法を利用するものであり、金属反射面に転写する金属ナノ粒子層の積層数を変更することでオレンジ〜赤〜ピンク〜紫〜青の鮮やかな金属光沢を有する発色が出ることを報告している。
【先行技術文献】
【特許文献】
【０００４】
【特許文献１】特開２００４−３２３５５号公報
【特許文献２】ＷＯ２０１３／０３９１８０
【発明の概要】
【発明が解決しようとする課題】
【０００５】
特許文献１記載の塗料では、求められる塗膜の色に応じて、種類の異なる金属コロイド粒子や粒子径の異なる金属コロイド粒子が必要となり、様々な金属コロイド粒子を用意する必要がある。
また、特許文献２記載の呈色方法は、ＬＢ膜の転写を利用するものであり、工業的に大量生産の不向きな製法のため、汎用的な用途に使用することができない。
また、その際に金属ナノ粒子の表面状態や反射材との相互作用を十分に発揮できる状態になく、十分な発色が得られていない。
【０００６】
本発明は、金属種やその大きさを特に変更することなく、表面のゼータ電位を制御することで強発色化が可能となり、多種多様な光輝性呈色塗膜を、塗布、乾燥工程といった簡易的な方法、即ち工業的生産にも適用できる方法で形成できる、光輝性呈色樹脂組成物を提供することを目的とする。
【課題を解決するための手段】
【０００７】
本発明者らは、前記問題を解決するため鋭意検討した結果、本発明に達した。
金属ナノ粒子（Ａ）、反射材（Ｂ）、樹脂（Ｃ）および溶剤（Ｄ）を含む光輝性呈色樹脂組成物であって、下記（１）または（２）の条件を満たす光輝性呈色樹脂組成物に関する。
（１）金属ナノ粒子（Ａ）のゼータ電位（Ａζ）の絶対値が、ゼータ電位分布の標準偏差（Ａζσ）以上であり、その差が７０ｍＶ以下である。
（２）金属ナノ粒子（Ａ）のゼータ電位（Ａζ）の絶対値が、ゼータ電位分布の標準偏差（Ａζσ）未満であり、その差が２０ｍＶ
以下である。
【０００８】
金属ナノ粒子（Ａ）のゼータ電位（Ａζ）が正の場合、反射材（Ｂ）のゼータ電位（Ｂζ）が正であるか、または、金属ナノ粒子（Ａ）のゼータ電位（Ａζ）が負の場合、反射材（Ｂ）のゼータ電位（Ｂζ）が負であることが好ましい。
【０００９】
金属ナノ粒子（Ａ）の金属種が金、銀、銅およびアルミニウムからなる群より選ばれる少なくとも１種であることが好ましい。
【００１０】
反射材（Ｂ）がフレーク状であり、平均粒子径が１〜１００μｍ、平均厚みが０．０１〜１μｍであることが好ましい。
【００１１】
前記反射材（Ｂ）は、アルミニウムであることが好ましい。
【００１２】
また、本発明は、基材（Ｅ）と、前記本発明のいずれかに記載される光輝性呈色樹脂組成物の乾燥塗膜である光輝性呈色塗膜とを有する光輝性呈色物品に関する。
【００１３】
さらに、本発明は、基材（Ｅ）に、前記本発明のいずれかに記載される光輝性呈色樹脂組成物を塗布し、乾燥する、光輝性呈色物品の製造方法に関する。
【００１４】
金属ナノ粒子（Ａ）、反射材（Ｂ）、樹脂（Ｃ）および溶剤（Ｄ）を含有する光輝性呈色樹脂組成物の製造方法であって、（１）または（２）である光輝性呈色樹脂組成物の製造方法に関する。
（１）ゼータ電位（Ａζ）の絶対値が、ゼータ電位分布の標準偏差（Ａζσ）以上であり、その差が７０ｍＶ以下である金属ナノ粒子（Ａ）の分散体、反射材（Ｂ）の分散体、樹脂（Ｃ）および溶剤（Ｄ）を混合する。
（２）ゼータ電位（Ａζ）の絶対値が、ゼータ電位分布の標準偏差（Ａζσ）未満であり、その差が２０ｍＶ以下である金属ナノ粒子（Ａ）の分散体、反射材（Ｂ）の分散体、樹脂（Ｃ）および溶剤（Ｄ）を混合する。
【００１５】
ゼータ電位（Ａζ）が正である金属ナノ粒子（Ａ）の分散体と、ゼータ電位（Ｂζ）が正である反射材（Ｂ）の分散体とを混合するか、
または、
ゼータ電位（Ａζ）が負である金属ナノ粒子（Ａ）の分散体と、ゼータ電位（Ｂζ）が負である反射材（Ｂ）の分散体とを混合する、
上記記載の光輝性呈色樹脂組成物の製造方法に関する。
【発明の効果】
【００１６】
本発明は、金属種やその大きさを特に変更することなく、多種多様な光輝性呈色塗膜を、塗布、乾燥工程といった簡易的な方法、即ち工業的生産にも適用できる方法で形成可能な、光輝性呈色樹脂組成物を安定的に提供できる。
【発明を実施するための形態】
【００１７】
以下に本発明の実施の形態を詳細に説明するが、以下に記載する構成要件の説明は、本発明の実施態様の一例（代表例）であり、本発明はその要旨を超えない限りこれらの内容に特定されない。
【００１８】
本発明における金属ナノ粒子（Ａ）としては、局在プラズモンを形成可能な金属種を採用することができる。このような金属種として、例えば金、銀、銅、アルミニウム、白金、パラジウム、ロジウム、イリジウム、ルテニウム、オスニウムを挙げることができる。このなかでも特に、局在プラズモン吸収の大きい金、銀、銅、アルミニウムなどの貴金属が好ましく、安定性、コスト、プラズモン吸収帯の面で銀がより好ましい。また、多種類の金属種を混在させて金属ナノ粒子層を構成してもよい。金属ナノ粒子の粒径は、１ｎｍ以上６０ｎｍ以下とすることが好ましく、さらに５ｎｍ以上２０ｎｍ以下とすることが好ましい。
また、前記金属ナノ粒子は、インキ中で安定に存在するために分散剤で覆われていてもよい。分散剤とは、粒子表面に親和性のある官能基を有する化合物もしくは樹脂である。親和性のある官能基とは、例えば、アミノ基、４ 級アンモニウム、水酸基、シアノ基、カルボキシル基、チオール基、スルホン酸基等の極性基が挙げられるが、これに限定されるものではない。親和性基は、化合物の主鎖に含まれていても、側鎖もしくは側鎖と主鎖の双方に含まれていてもよい。粒子表面に親和性のある官能基を有する化合物としては、有機脂肪酸、有機アミン、アルカンチオール、無機物、無機酸化物のいずれかであってもよい。粒子表面に親和性のある官能基を有する樹脂としては、一般に顔料分散剤として市販されているものを使用することができる。
【００１９】
有機脂肪酸としては、特に限定されないが、例えば、プロピオン酸、酪酸、吉草酸、カプロン酸、エナント酸、カプリル酸、ペラルゴン酸、カプリン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸、アクリル酸、クロトン酸、イソクロトン酸、ウンデシレン酸、オレイン酸、エライジン酸、セトレイン酸、エルカ酸、ブラシジン酸、ソルビン酸、リノール酸、リノレン酸、アラキドン酸、プロピオール酸、ステアロール酸等があげられる。中でも、安定性や低温分解性を考慮するとカプロン酸、エナント酸、カプリル酸、ミリスチン酸、オレイン酸、ステアリン酸、２−エチルヘキサン酸、２−エチルイソヘキサン酸、２−プロピルヘプタン酸、２−ブチルオクタン酸、２−イソブチルイソオクタン酸、２−ペンチルノナン酸、２−イソペンチルノナン酸、２−ヘキシルデカン酸、２−ヘキシルイソデカン酸、２−ブチルドデカン酸、２−イソブチルドデカン酸、２ − ヘプチルウンデカン酸、２−イソヘプチルウンデカン酸、２−イソペプチルイソウンデカン酸、２−ドデシルヘキサン酸、２−イソドデシルヘキサン酸、２−オクチルドデカン酸、２−イソオクチルドデカン酸、２ − オクチルイソドデカン酸、２−ノニルトリデカン酸、２−イソノニルイソトリデカン酸、２−デシルドデカン酸、２−イソデシルドデカン酸、２−デシルイソドデカン酸、２−デシルテトラデカン酸、２−オクチルヘキサデカン酸、２−イソオクチルヘキサデカン酸、２−ウンデシルペンタデカン酸、２−イソウンデシルペンタデカン酸、２−ドデシルヘプタデカン酸、２−イソドデシルイソヘプタデカン酸、２−デシルオクタデカン酸、２−デシルイソオクタデカン酸、２−トリデシルヘプタデカン酸、２−イソトリデシルイソヘプタデカン酸、２−テトラデシルオクタデカン酸、２−イソテトラデシルオクタデカン酸、２−ヘキサデシルヘキサデカン酸、２−ヘキサデシルテトラデカン酸、２−ヘキサデシルイソヘキサデカン酸、２ − イソヘキサデシルイソヘキサデカン酸、２ − ペンタデシルノナデカン酸、２ − イソペンタデシルイソノナデカン酸、２ − テトラデシルベヘン酸、２ − イソテトラデシルベヘン酸、２ − テトラデシルイソベヘン酸、２ − イソテトラデシルイソベヘン酸、ピバリン酸、ネオノナン酸、ネオデカン酸、エクアシッド９ （ 出光石油化学製） 、エクアシッド１ ３ （出光石油化学製） などがあげられる。かかる脂肪酸のうち、脂肪酸の炭素数が３ 〜 ２ ２ の直鎖脂肪酸であると、親油性に優れ非水性溶剤中での安定性が向上するほか、分解温度が低く、低温焼結性に優れるため好ましい。これらは一種類で用いても複数種を混合して用いても良い。
【００２０】
有機脂肪酸としては、特に限定されないが、例えば、メチルアミン、エチルアミン、ｎ−プロピルアミン、イソプロピルアミン、ｎ−ブチルアミン、イソブチルアミン、イソアミルアミン、ｎ−ヘキシルアミン、２−エチルヘキシルアミン、ｎ−ヘプチルアミン、ｎ−オクチルアミン、イソオクチルアミン、ノニルアミン、デシルアミン、ドデシルアミン、ヘキサデシルアミン、オクタデシルアミン、ドコデシルアミン、シクロプロピルアミン、シクロペンチルアミン、シクロヘキシルアミン、アリールアミン、ヒドロキシアミン、アンモニウムヒドロキシド、メトキシアミン、２−エタノールアミン、メトキシエチルアミン、２-ヒドロキシプロピルアミン、メトキシプロピルアミン、シアノエチルアミン、エトキシアミン、ｎ−ブトキシアミン、２−ヘキシルオキシアミン、メトキシエトキシエチルアミン、メトキシエトキシエトキシエチルアミン、ジエチルアミン、ジプロピルアミン、ジエタノールアミン、ヘキサメチレンイミン、モルホリン、ピペリジン、ピペラジン、エチレンジアミン、プロピレンジアミン、ヘキサメチレンジアミン、トリエチレンジアミン、２，２−(エチレンジオキシ)ビスエチルアミン、トリエチルアミン、トリエタノールアミン、ピロール、イミダゾール、ピリジン、アミノアセトアルデヒドジメチルアセタール、３−アミノプロピルトリメトキシシラン、３−アミノプロピルトリエトキシシラン、アニリン、アニシジン、アミノベンゾニトリル、ベンジルアミン及びその誘導体、そしてポリアリールアミンやポリエチレンイミンのような高分子化合物及びその誘導体などのようなアミン化合物が挙げられて、アンモニウムカルバメート、カーボネート、バイカーボネート系化合物としては、具体的に例えば、アンモニウムカルバメート、アンモニウムカーボネート、アンモニウムバイカーボネート、エチルアンモニウムエチルカルバメート、イソプロピルアンモニウムイソプロピルカルバメート、ｎ−ブチルアンモニウムｎ−ブチルカルバメート、イソブチルアンモニウムイソブチルカルバメート、ｔ−ブチルアンモニウムｔ−ブチルカルバメート、２−エチルヘキシルアンモニウム２−エチルヘキシルカルバメート、オクタデシルアンモニウムオクタデシルカルバメート、２―メトキシエチルアンモニウム２−メトキシエチルカルバメート、２−シアノエチルアンモニウム２−シアノエチルカルバメート、ジブチルアンモニウムジブチルカルバメート、ジオクタデシルアンモニウムジオクタデシルカルバメート、メチルデシルアンモニウムメチルデシルカルバメート、ヘキサメチレンイミンアンモニウムヘキサメチレンイミンカルバメート、モルホリニウムモルホリンカルバメート、ピリジニウムエチルヘキシルカルバメート、トリエチレンジアミニウムイソプロピルバイカルバメート、ベンジルアンモニウムベンジルカルバメート、トリエトキシシリルプロピルアンモニウムトリエトキシシリルプロピルカルバメート、エチルアンモニウムエチルカーボネート、イソプロピルアンモニウムイソプロピルカーボネート、イソプロピルアンモニウムバイカーボネート、ｎ−ブチルアンモニウムｎ−ブチルカーボネート、イソブチルアンモニウムイソブチルカーボネート、ｔ−ブチルアンモニウムｔ−ブチルカーボネート、ｔ−ブチルアンモニウムバイカーボネート、２−エチルヘキシルアンモニウム２−エチルヘキシルカーボネート、２−エチルヘキシルアンモニウムバイカーボネート、２−メトキシエチルアンモニウム２−メトキシエチルカーボネート、２−メトキシエチルアンモニウムバイカーボネート、２−シアノエチルアンモニウム２−シアノエチルカーボネート、２−シアノエチルアンモニウムバイカーボネート、オクタデシルアンモニウムオクタデシルカーボネート、ジブチルアンモニウムジブチルカーボネート、ジオクタデシルアンモニウムジオクタデシルカーボネート、ジオクタデシルアンモニウムバイカーボネート、メチルデシルアンモニウムメチルデシルカーボネート、ヘキサメチレンイミンアンモニウムヘキサメチレンイミンカーボネート、モルホリンアンモニウムモルホリンカーボネート、ベンジルアンモニウムベンジルカーボネート、トリエトキシシリルプロピルアンモニウムトリエトキシシリルプロピルカーボネート、ピリジニウムバイカーボネート、トリエチレンジアミニウムイソプロピルカーボネート、トリエチレンジアミニウムバイカーボネート、及びこれらの誘導体などが挙げられる。これらは一種類で用いても複数種を混合して用いても良い。
【００２１】
アルカンチオールとしては、特に限定されないが、例えば、メタンチオール、エタンチオール、プロパンチオール、ブタンチオール、ペンタンチオール、ヘキサンチオール、ヘプタンチオール、オクタンチオール、ノナンチオール、デカンチオール、ウンデカンチオール、ドデカンチオール、トリデカンチオール、テトラデカンチオール、ペンタデカンチオール、ヘキサデカンチオール、ヘプタデカンチオール、オクタデカンチオール、ノナデカンチオール及びイコサンチオールなどが挙げられる。これらは一種類で用いても複数種を混合して用いても良い。
【００２２】
分散樹脂としては、一般に市販されているものを使用することができ、例えば、日本ルーブリゾール株式会社製のソルスパース３０００、ソルスパース９０００、ソルスパース１ ７０００、ソルスパース２４０００ 、ソルスパース２８０００ 、ソルスパース３２０００、ソルスパース３５１００ 、ソルスパース３６０００ 、ソルスパース４１０００、エフカアディティブズ社製のＥＦＫＡ４００９、ＥＦＫＡ４０４６、ＥＦＫＡ４０４７、ＥＦＫＡ４０８０、ＥＦＫＡ４０１０、ＥＦＫＡ４０１５、ＥＦＫＡ４０５０、ＥＦＫＡ４０５５、ＥＦＫＡ４０６０、ＥＦＫＡ４３３０、ＥＦＫＡ４３００、ＥＦＫＡ７４６２、味の素ファインテクノ株式会社製のアジスパーＰＢ８２１、アジスパーＰＢ７１１、アジスパーＰＢ８２２、アジスパーＰＮ４１１、アジスパーＰＡ１１１、コグニスジャパン株式会社製のＴＥＸＡＰＨＯＲＵＶ２０、ＴＥＸＡＰＨＯＲＵＶ２１、ＴＥＸＡＰＨＯＲＰ６１、ビッグケミー・ジャパン株式会社製のＤｉｓｐｅｒｂｙｋ−１０１ 、Ｄｉｓｐｅｒｂｙｋ−１０３、Ｄｉｓｐｅｒｂｙｋ−１０６、Ｄｉｓｐｅｒｂｙｋ−１１０、Ｄｉｓｐｅｒｂｙｋ−１１１、Ｄｉｓｐｅｒｂｙｋ−１６１、Ｄｉｓｐｅｒｂｙｋ−１６２ 、Ｄｉｓｐｅｒｂｙｋ−１６３ 、Ｄｉｓｐｅｒｂｙｋ−１６４ 、Ｄｉｓｐｅｒｂｙｋ−１６６、Ｄｉｓｐｅｒｂｙｋ−１６７、Ｄｉｓｐｅｒｂｙｋ−１６８、Ｄｉｓｐｅｒｂｙｋ−１７０ 、Ｄｉｓｐｅｒｂｙｋ−１７１、Ｄｉｓｐｅｒｂｙｋ−１７４、Ｄｉｓｐｅｒｂｙｋ−１８０、Ｄｉｓｐｅｒｂｙｋ−１８２等が挙げられるがこれらに限定されるものではない。分散樹脂は、一種類でも複数種を組み合わせて用いても良い。
【００２３】
また、前記金属ナノ粒子（Ａ）は、インキ中で安定に存在または、塗膜形成時に均一に配列するためには、表面ゼータ電位の分布がプラス領域とマイナス領域にまたがっていない方が良い。表面ゼータ電位の分布がプラス領域とマイナス領域にまたがっていないことによって、インキ中で静電的な凝集が発生しにくくなり、塗膜乾燥時に金属ナノ粒子の偏りが抑制でき、安定的な発色が得られる。よって、安定的な発色を得るためには、金属ナノ粒子のゼータ電位（Ａζ）の絶対値が、ゼータ電位分布の標準偏差（Ａζσ）以上であり、その差が７０ｍＶ以下であることが好ましく、または、金属ナノ粒子のゼータ電位（Ａζ）の絶対値が、ゼータ電位分布の標準偏差（Ａζσ）未満であり、その差が２０ｍＶ以下であることが好ましい。
【００２４】
金属種を変えることによってゼータ電位を変えることができる他、金属ナノ粒子の周囲の前記分散剤を変更することでもゼータ電位を制御することができる。
【００２５】
本発明におけるゼータ電位およびのゼータ電位の標準偏差について説明する。電気泳動法や超音波振動法といった測定法により分散体や紛体について測定し、ゼータ電位とその分布とが求められる。
ゼータ電位分布の標準偏差は、ゼータ電位の分布状態を示すものであり、ゼータ電位と標準偏差とによって、分散体や紛体の状態を把握することができる。
ゼータ電位を測定する方法は種々あるが、本発明では、電気泳動法によって測定する。例えば、Ｍａｌｖｅｒｎ社製  ＺＥＴＡ  ＳＩＺＥＲ  ＮＡＮＯ  ＺＳＰを使用することができる。
【００２６】
本発明における反射材（Ｂ）は、アルミニウム、亜鉛、銅、ブロンズ、ニッケル、チタン、ステンレスなどの金属フレーク、または、ガラス、雲母チタン、酸化チタン被覆合成雲母、酸化チタン及び酸化ケイ素被覆雲母、酸化チタン被覆ガラスフレーク、酸化チタン被覆シリカフレーク、酸化チタン被覆アルミナフレーク、シリカ被覆雲母、シリカ被覆合成雲母、シリカ被覆ガラスフレーク、酸化チタンフレーク、シリカ被覆アルミニウム等があげられる。干渉光を持つことにより金属コロイドにより発せられる色を強調する効果がある。市販品では、例えば、雲母チタン、ベンガラ被覆雲母、ベンガラ被覆雲母チタン、カーミン被覆雲母チタン、紺青被覆雲母チタン、酸化チタン被覆合成金雲母、ベンガラ・酸化チタン被覆合成金雲母、酸化チタン被覆ガラスフレーク、酸化チタン被覆アルミナフレーク（ メルク社製シローナシルバーなど） 、酸化チタン被覆シリカフレーク（ メルク社製シローナマジックモーヴなど） 、酸化鉄・シリカ被覆アルミニウム、酸化鉄・シリカ被覆酸化鉄、酸化チタン及び酸化ケイ素被覆雲母（ メルク社製チミロンスプレンディッドゴールド、同シローナカリビアンブルーなど） 、酸化チタン被覆ガラスフレーク（ 日本板硝子社製メタシャインＭＣ１０８０ＲＲ、エンゲルハード社製リフレックスシリーズなど）を用いることができるが、メタリック感を出すために可視光領域を高効率で反射させることのできるアルミニウムがより好適である。
反射材は、メタリック感を出すために光をより強く正反射させるフレーク状が好適である。更に厚みが小さすぎると正反射が弱くなり、厚すぎると分散性が悪くなる。同様に、平均粒子径が小さすぎると正反射が弱くなり、厚すぎると分散性が悪くなる。よって、反射材がフレーク状であるとき、平均厚みが０．０１〜１μｍ、平均粒径が１〜１００μｍのものが好ましい。更に平均厚みが０．１〜０．６７μｍ 、平均粒径が５〜３０μｍが好ましく。更に、平均厚みが０．２〜０．４μｍ、平均粒径が９〜２０μｍが好ましい。また、上記平均粒子厚み（μｍ）は、〔４０００／水面被覆面積（ｃｍ２／ｇ）〕式により求められた値であり、その測定方法は例えば「アルミニウムハンドブック」（昭和４７年４月１５日発行第９版、社団法人 軽金属協会； 朝倉書店）第１２４３頁に記載されている。
【００２７】
前記反射材（Ｂ）は、ゼータ電位（Ｂζ）と金属ナノ粒子（Ａ）のゼータ電位（Ａζ）の符号の関係性に関しても、発色時の安定発色に影響が出る。符号が同符号である場合は、材料間の静電反発によりインキ中で凝集が発生しにくくなり、塗膜乾燥時に金属ナノ粒子の偏りを抑制でき、安定的な発色が得られる。よって、安定的な発色を得るためには、反射材（Ｂ）のゼータ電位（Ｂζ）は、金属ナノ粒子（Ａ）のゼータ電位（Ａζ）と同符号、即ち、金属ナノ粒子（Ａ）のゼータ電位（Ａζ）が正の場合は、反射材（Ｂ）のゼータ電位（Ｂζ）も正、金属ナノ粒子（Ａ）のゼータ電位（Ａζ）が負の場合は、反射材（Ｂ）のゼータ電位（Ｂζ）も負であることが好ましい。
【００２８】
本発明における樹脂（Ｃ）としては、具体的にはアクリル樹脂、マレイン酸樹脂、フマル酸樹脂、スチレン・マレイン酸共重合樹脂の高酸価樹脂、ポリエステル樹脂、ポリオレフィン樹脂、フェノキシ樹脂、ポリイミド樹脂、ポリアミド樹脂あるいは酢酸ビニル系エマルション、アクリルエマルション、合成ゴムラテックス、エポキシ樹脂、フェノール樹脂、Ｄ Ａ Ｐ 樹脂、ウレタン樹脂、フッ素樹脂、シリコーン樹脂、エチルセルロースおよびポリビニルアルコール等を添加することができ、無機バインダーとしては、シリカゾル、アルミナゾル、ジルコニアゾル、チタニアゾル等が挙げられるがこれらに限定されない。
【００２９】
具体的名称を挙げると次のようなものが知られているが、上述の性質を有する場合には、本欄に記載のもの以外のものの使用を排除するものではない。アクリル樹脂としては、Ｂ Ｒ−１０ ２ 、ＢＲ−１０５、ＢＲ−１１７、ＢＲ−１１８、ＢＲ−１１２２、ＭＢ−３０５８（三菱レイヨン株式会社製）、アルフロンＵＣ−３０００、アルフロンＵＧ−４０１０、アルフロンＵＧ−４０７０、アルフロンＵＨ−２０４１、アルフロンＵＰ−１０２０、アルフロンＵＰ−１０２１、アルフロンＵＰ−１０６１（東亞合成株式会社製）、ポリエステル樹脂としては、バイロン２２０、バイロン５００、バイロンＵＲ１３５０（東洋紡績株式会社製）、マルキードＮｏ１（荒川化学工業株式会社製）、エポキシ樹脂としては、アデカレジンＥＰ−４０８８Ｓ、アデカレジンＥＰ−４９−２３（株式会社アデカ製）、８７１（ジャパンエポキシレジン株式会社製）、フェノール樹脂としては、レヂトップＰＬ−４３４８、レヂトップＰＬ−６３１７（群栄化学工業株式会社製）、フェノキシ樹脂としては、１２５６、４２７５（ジャパンエポキシレジン株式会社製）、タマノル３４０（荒川化学工業株式会社製）、ＤＡＰ樹脂としては、ダップＡ 、ダップＫ （ダイソー株式会社製）、ウレタン樹脂としては、ミリオネートＭＳ−５０（ 日本ポリウレタン工業株式会社製）、エチルセルロースとしては、エトセルＳＴＡＮＤＡＲＤ４、エトセルＳＴＡＮＤＡＲＤ７、エトセルＳＴＡＮＤＡＲＤ２０、エトセルＳＴＡＮＤＡＲＤ１００、エトセル２００、エトセル３００（日進化成株式会社製）、ポリビニルアルコールとしては、ＲＳ−１７１３、ＲＳ−１７１７ 、ＲＳ−２１１７（ 株式会社クラレ製）等が挙げられるがこれらに限定されない。樹脂は、単独または２種類以上併用できる。
【００３０】
本発明における溶剤（Ｄ）としては、金属ナノ粒子（Ａ）、反射材（Ｂ）及び樹脂（Ｃ）を溶解、分散できる溶剤が好ましく。具体的には、アルコール系、エステル系溶剤、ケトン系溶剤、グリコールエーテル系溶剤、エーテル系溶剤、炭化水素系溶剤、およびカーボネート系溶剤等が好ましい。
【００３１】
アルコール系溶剤は、例えば、メタノール、エタノール、イソプロピルアルコール、ｓｅｃ−ブタノール、イソブタノール、ｎ−ブタノール、オクチル（２−エチルヘキシル）アルコール、シクロヘキサノール、フルフリルアルコール、メチルシクロヘキサノール、テトタヒドロフルフリルアルコール、ベンジルアルコール、フェニルエチルアルコール、Ｐｉｎｅ ｏｉｌ、エチレングリコール、ジエチレングリコール、グリセリンおよびトリエタノールアミン等が挙げられるがこれらに限定されない。
【００３２】
エステル系溶剤は、例えば酢酸メチル、酢酸エチル、酢酸イソプロピル、酢酸ｎ−ブチル、酢酸イソブチル、酢酸−ｓｅｃ−ブチル、酢酸アミル、酢酸シクロヘキシル、グリコールジアセテート、乳酸エチル、および炭酸ジメチル等が挙げられるがこれらに限定されない。
【００３３】
ケトン系溶剤は、例えばアセトン、メチルエチルケトン、メチルイソブチルケトン、ジイソブチルケトン、ジイソブチルケトン、メシチルオキシド、ジアセトンアルコール、イソホロン、メチルシクロヘキサノン、アセトフェノンおよびシクロヘキサノン等が挙げられるがこれらに限定されない。
【００３４】
グリコールエーテル系溶剤は、例えばエチレングリコールモノエチルエーテル、エチレングリコールモノイソプロピルエーテル、およびエチレングリコールモノブチルエーテル等のモノエーテル、ならびにこれらの酢酸エステル；ジエチレングリコールジメチルエーテル、ジエチレングリコールジエチルエーテル、ジエチレングリコールモノエチルエーテル、ジエチレングリコールモノブチルエーテル、プロピレングリコールモノメチルエーテル、およびプロピレングリコールモノエチルエーテル等、ならびにこれらの酢酸エステル；等が挙げられるがこれらに限定されない。
【００３５】
エーテル系溶剤としては、エチルエーテル、イソプロピルエーテル、ジオキサン、モルフォリン、ｎ−ブチルエーテル、フェニルエーテルおよびベンジルエーテル等が挙げられるがこれらに限定されない。
【００３６】
炭化水素系溶剤は、例えばｎ−ヘキサン、シクロヘキサン、メチルシクロヘキサントルエン、キシレン、エチルベンゼン、イソプロピルベンゼン、ジエチルベンゼン、ジフェニルエタン、シクロヘキセン、ジペンテン、クロロホルム、四塩化炭素、プロピレンジクロライド、トリクロロエタン及びミネラルスピリット等が挙げられるがこれらに限定されない。
【００３７】
カーボネート系溶剤は、例えばジメチルカーボネート、ジエチルカーボネート、プロピレンカーボネート及びエチレンカーボネート等が挙げられるがこれらに限定されない。
溶剤は、単独または２種類以上併用できる。
【００３８】
＜光輝性呈色樹脂組成物の製造方法＞
本発明における光輝性呈色樹脂組成物の製造方法は特に限定されるものではなく、金属ナノ粒子（Ａ）、反射材（Ｂ）、樹脂（Ｃ）、溶剤（Ｄ）を均一に混合するのに用いられる方法であれば良く、通常用いられる従来公知の方法で何ら構わない。
【００３９】
すなわち、具体的には例えば、光輝性呈色樹脂組成物を構成する各成分を処方し、シェイカー、超音波撹拌、ディスパー、メカニカルスターラー、ペイントコンディショナー（レッドデビル社製）、ボールミル、サンドミル（シンマルエンタープライゼス社製「ダイノーミル」等）、アトライター、パールミル（アイリッヒ社製「ＤＣＰミル」等）、コボールミル、ホモミキサー、ホモジナイザー（エム・テクニック社製「クレアミックス」等）、湿式ジェットミル（ジーナス社製「ジーナスＰ Ｙ 」、ナノマイザー社製「ナノマイザー」）、微小ビーズミル（寿工業（株）製「スーパーアペックミル」、「ウルトラアペックミル」）などで混合、混練あるいは分散する方法が挙げられる。
【００４０】
また、本発明の光輝性呈色樹脂組成物には、その他必要に応じて単官能単量体、紫外線吸収剤、酸化防止剤、熱安定剤、光安定剤、帯電防止剤、界面活性剤、貯蔵安定剤、レベリング剤、光安定剤などを使用することもできる。
【００４１】
＜光輝性呈色塗膜＞
本発明の光輝性呈色樹脂組成物から形成される光輝性呈色塗膜は、基材（Ｅ）上に光輝性呈色樹脂組成物を塗布、乾燥することによって得られる。
塗工方法としては、公知の方法を用いることができ、例えばロットまたはワイヤーバーなどを用いた方法や、マイクログラビア、グラビア、ダイ、カーテン、リップ、スロット、スプレー、ロールコーター、シルクスクリーン、インクジェットまたはスピンなどの各種コーティング方法を用いることができる。
光輝性呈色塗膜の厚みは特に限定されないが、通常、０．５〜２０μｍであることが好ましい。
【００４２】
本発明における基材（Ｅ）としては、特に限定されるものではなく、例えば、ポリイミドフィルム、ポリパラフェニレンテレフタルアミドフィルム、ポリエーテルニトリルフィルム、ポリエーテルサルホンフィルム、ポリエチレンテレフタレートフィルム、ポリエチレンナフタレートフィルム、ポリブチレンテレフタレートフィルム、ポリカーボネートフィルム、ポリ塩化ビニルフィルム、ポリアクリルフィルム、ガラス、セラミック、合金及び金属等が挙げられる。またこれらの基材上にＩＴＯ（スズドープ酸化インジウム）層および金属層（アルミニウム、金、銀など）等を基材の全面または部分的に形成されていても良い。
【００４３】
＜光輝性呈色塗膜の乾燥工程＞
基材（Ｅ）上に塗布された光輝性呈色樹脂組成物において、まず、反射材（Ｂ）が沈降し、その後、乾燥過程においての自己組織化により金属ナノ粒子（Ａ）が反射材（Ｂ）上に積層する。
金属ナノ粒子（Ａ）の積層数は金属ナノ粒子（Ａ）または樹脂（Ｃ）比率によって制御できる。具体的には、金属ナノ粒子（Ａ）比率が増えると積層数が増加し、減ると積層数が減少する。樹脂（Ｃ）比率が増えると樹脂中へ分散する金属ナノ粒子（Ａ）が増加し、反射材（Ｂ）上への積層数が減少し、樹脂（Ｃ）比率が減ると塗液粘度が減少し、乾燥過程においての自己組織化がうまくいかず、反射材（Ｂ）上への積層数が減少する。
【００４４】
また、金属ナノ粒子（Ａ）と反射材（Ｂ）のゼータ電位の関係性によっても積層状態を制御できる。金属ナノ粒子と反射材の各ゼータ電位の符号が同符号である場合、両者の静電反発により、インキ中での凝集を抑制でき、塗膜乾燥時においても、発色に影響する塗膜表面への粒子偏在を促進することができる。結果として、安定的に高い発色性を示すことが可能となる。
【００４５】
＜呈色メカニズム＞
（Ｎｅａｒ  Ｆｉｅｌｄ効果）
金属ナノ粒子（Ａ）が積層した反射材（Ｂ）上に外部から光が照射されると、金属ナノ粒子（Ａ）の周りには局在プラズモンが励起される。金属ナノ粒子層が平面状に規則的に配列されていると、二次元方向に隣接している個々の金属ナノ粒子（Ａ）で励起された局在プラズモンは面方向に相互に結合し、単独の金属ナノ粒子（Ａ）よりも長波長の光を吸収する。
【００４６】
金属ナノ粒子層を透過した一部の光は、下地層の反射材（Ｂ）で反射され、再び背面から金属ナノ粒子層に入射する。これにより、外部からの直射光と、反射材面での反射光とが、わずかな時間差で金属ナノ粒子層に入射する。すると、個々の金属ナノ粒子層において励起された局在プラズモン間に複雑な相互作用が生まれる。これによって、金属ナノ粒子（Ａ）の積層数に応じて共鳴吸収ピークはさらに長波長シフトを呈する。
【００４７】
（Ｆａｒ  Ｆｉｅｌｄ効果）
金属ナノ粒子（Ａ）は、局在プラズモンが励起される波長においてのみ極めて大きな実効誘電率を有する。すなわち、狭い波長域において波長によって屈折率が大きく変化するメタマテリアル的性質を有する。このメタマテリアル的性質のために、金属ナノ粒子（Ａ）の背面に反射材（Ｂ）での反射光が入射すると、特定の波長の光がその層数に応じて、金属ナノ粒子層の層構造の中に強く閉じ込められる。
【００４８】
このように、直射光と反射材（Ｂ）での反射光の両方によって局在プラズモンが励起されるNear Field 効果と、金属ナノ粒子層の層間への光閉じ込めのFar Field 効果によって、金属ナノ粒子層はその層数に応じて金属ナノ粒子（Ａ）の本来の色とは異なる色に呈色する。
【００４９】
一般的に、金属ナノ粒子（Ａ）の種類、大きさ、形状によっても局在プラズモンによる吸収を変更できることが知られており、上記メカニズムと合わせることで呈色の色域を拡げることができる。
【００５０】
本発明の光輝性呈色樹脂組成物は、構成要素を任意の割合で変更することができ、それにより塗膜時の色や発色性が変わる。金属ナノ粒子（Ａ）が少なすぎると、発色が弱くなり、多すぎると吸収がブロード化し発色性が悪くなる。よって、金属ナノ粒子（Ａ）と反射材（Ｂ）と樹脂（Ｃ）の合計１００質量％中に、金属ナノ粒子（Ａ）は０．６〜１２．５質量％が好ましく、更に１．３〜９．４質量％とすることが好ましい。
反射材（Ｂ）が少なすぎると、基板を十分に覆う反射面が作ることができず、多すぎると基板との密着性が悪くなるため、金属ナノ粒子（Ａ）と反射材（Ｂ）と樹脂（Ｃ）の合計１００質量％中に、反射材（Ｂ）は１〜９８．４質量％が好ましく、更に３０〜８２質量％とすることが好ましく、更に３０〜５０質量％とすることが好ましい。
樹脂（Ｃ）が少なすぎると、光輝性呈色樹脂組成物の粘度が低くなり、乾燥時の金属ナノ粒子の沈降、凝集が促進され、十分な発色が得られず、多すぎると金属ナノ粒子が樹脂中に分散してしまい反射材（Ｂ）上への集積ができなくなるため、十分な発色が得られず、分散色が出てしまう。したがって、光輝性呈色樹脂組成物の粘度が１００〜２５０００ｍＰａ・ｓになるよう添加量を制御することが好ましく、更に３００〜５０００とすることが好ましい。もしくは、金属ナノ粒子（Ａ）と反射材（Ｂ）と樹脂（Ｃ）の合計１００質量％中に、樹脂（Ｃ）は１〜２０質量％が好ましく、更に３〜１５質量％とすることが好ましい。
【００５１】
溶剤（Ｅ）が少なすぎると分散しにくくなり、多すぎると光輝性呈色樹脂組成物の粘度が低くなり、乾燥時の金属ナノ粒子の沈降、凝集が促進されにくくなり、発色性が低下する。したがって、光輝性呈色樹脂組成物の粘度が１００〜２５０００ｍＰａ・ｓになるよう添加量を制御することが好ましく、更に３００〜５０００ｍＰａ・ｓとすることが好ましい。もしくは、光輝性呈色樹脂組成物中の質量％濃度で５０〜９７質量％が好ましく、更に７２〜９０質量％とすることが好ましい。
【００５２】
このように、本発明の光輝性呈色塗膜によれば、光輝性呈色樹脂組成物を塗布乾燥といった簡易的な方法で、反射材（Ｂ）上への金属ナノ粒子（Ａ）の積層を可能とし、層数を変更することにより、異なる色に呈色させることができる。したがって、単一の金属種を用いて光輝性呈色塗膜を複数の異なる色に呈色させることができ、従来のように異なる色ごとに異なる種類の金属、顔料を用意する必要が無い。また、このようにして得られる光輝性呈色塗膜の表面は金属光沢を有する鮮やかな色に呈色されているので、様々な物品の表面の意匠性を高めることができる。
【実施例】
【００５３】
次に実施例により本発明を具体的に説明する。実施例において部及び％とあるのは、特に指定のない限り、すべて質量基準であるものとする。
【００５４】
本実施例で使用する樹脂型分散剤１の製造法について記載する。
＜樹脂型分散剤１の製造法＞
ガス導入管、温度計、コンデンサー、攪拌機を備えた反応容器に、メチルメタクリレート１５．０部、２−メトキシエチルアクリレート６０ ．０部、メタクリル酸５ .０部、ｔ−ブチルアクリレート２０部を仕込み、窒素ガスで置換した。反応容器内を８０℃に加熱して、３−メルカプト−１，２−プロパンジオール６．０ 部に、２，２’−アゾビスイソブチロニトリル０．１部をメトキシプロピルアセテート４５．４部に溶解した溶液を添加して、１０時間反応した。固形分測定により９５％が反応したことを確認した。このとき、重量平均分子量が４０００であった。次に、ピロメリット酸二無水物（ダイセル化学工業株式会社製）を９．７部、メトキシプロピルアセテート３１．７部、触媒として１，８−ジアザビシクロ−［５．４．０］−７−ウンデセン０．２部を追加し、１２０℃ で７時間反応させた。酸価の測定で９８％以上の酸無水物がハーフエステル化していることを確認し反応を終了した。反応終了後、真空乾燥機で溶剤を乾燥させ、酸価７１ｍｇＫＯＨ／ｇ、重量平均分子量９５００の樹脂型分散剤１を得た。
【００５５】
＜金属ナノ粒子（Ａ）の製造法＞
金属ナノ粒子（Ａ）について説明する。金属ナノ粒子の平均粒子径は、透過型電子顕微鏡（ＴＥＭ）により、１００個のナノ粒子を観察し、平均値を出したものである。
ゼータ電位の測定は、Ｍａｌｖｅｒｎ社製  ＺＥＴＡ  ＳＩＺＥＲ  ＮＡＮＯ  ＺＳＰを使用し、Ｆ（Ｋａ）パラメータをＨｕｃｋｅｌにてトルエン中でのゼータ電位（Ａζ）、ゼータ電位分布の標準偏差（Ａζσ）を測定した。このとき測定溶液は重量％濃度で０．０１％に調整し測定を実施した。
【００５６】
製造例１  銀ナノ粒子１の製造（比較例用）
セパラブル４口フラスコに冷却管、温度計、窒素ガス導入管、攪拌装置を取り付け、窒素雰囲気下、室温で攪拌しながらトルエン２００部およびヘキサン酸銀２２．３部を仕込み、０．５Ｍの溶液とした後に、分散剤としてジエチルアミノエタノール２．３部（金属１ｍｏｌに対し０．２ｍｏｌ倍）、オレイン酸２．８部（金属１ｍｏｌに対し０．１ｍｏｌ倍）を添加し溶解させた。その後、２０％のコハク酸ジヒドラジド（以下、ＳＵＤＨと略す）水溶液７３．１部（金属１ｍｏｌに対しヒドラジド基２ｍｏｌ倍）を滴下すると液色が淡黄色から濃茶色に変化した。さらに反応を促進させるために４０℃に昇温し、反応を進行させた。静置、分離した後、水相を取り出すことで過剰の還元剤や不純物を除去し、さらにトルエン層に数回蒸留水を加え、洗浄、分離を繰り返した後、乾燥させて銀ナノ粒子１を得た。銀ナノ粒子１の平均粒子径は１３ｎｍであり、濃度０．０１質量％のトルエン分散液のゼータ電位（Ａζ）が１４．８ｍＶ、ゼータ電位分布の標準偏差（Ａζσ）１１２ｍＶであった。
【００５７】
製造例２    銀ナノ粒子２の製造
銀ナノ粒子１を１０部、ステアリル-3-メルカプトプロピオネート（ＳＣ有機化学株式会社製）を０．０２部、トルエンを１００部混合し、超音波洗浄機にて１５分撹拌し、乾燥させて銀ナノ粒子２を得た。銀ナノ粒子２粒子のトルエン分散液のゼータ電位（Ａζ）が４６．９ｍＶ、ゼータ電位分布の標準偏差（Ａζσ）３４．６ｍＶであった。
【００５８】
製造例３    銀ナノ粒子３の製造
銀ナノ粒子１を１０部、オレイン酸を０．０２部、トルエンを１００部混合し、超音波洗浄機にて１５分撹拌し、乾燥させ銀ナノ粒子３を得た。銀ナノ粒子３のトルエン分散液のゼータ電位（Ａζ）が３１．８ｍＶ、ゼータ電位分布の標準偏差（Ａζσ）３５．５ｍＶであった。
【００５９】
製造例４    銀ナノ粒子４の製造
銀ナノ粒子１を１０部、リシノール酸（東京化成工業株式会社製）を０．０２部、トルエンを１００部混合し、超音波洗浄機にて１５分撹拌し、乾燥させ銀ナノ粒子４を得た。銀ナノ粒子４のトルエン分散液のゼータ電位（Ａζ）が３０ｍＶ、ゼータ電位分布の標準偏差（Ａζσ）４８．６ｍＶであった。
【００６０】
製造例５    銀ナノ粒子５の製造
銀ナノ粒子１を１０部、樹脂型分散剤１を０．０１７部、トルエンを１００部混合し、超音波洗浄機にて１５分撹拌し、乾燥させ、銀ナノ粒子５を得た。得られた銀ナノ粒子５のトルエン分散液のゼータ電位（Ａζ）が４２．５ｍＶ、ゼータ電位分布の標準偏差（Ａζσ）５２．３ｍＶであった。
【００６１】
製造例６    銀ナノ粒子６の製造
銀ナノ粒子１を１０部、ソルスパース２４０００（日本ルーブリゾール社製）を０．０１７部、トルエンを１００部混合し、超音波洗浄機にて１５分撹拌し、乾燥させ銀ナノ粒子６を得た。得られた銀ナノ粒子６のトルエン分散液のゼータ電位（Ａζ）が−６５ｍＶ、ゼータ電位分布の標準偏差（Ａζσ）４２ｍＶであった。
【００６２】
製造例７    銀ナノ粒子７の製造
銀ナノ粒子１を１０部、オレイルアミン（東京化成工業株式会社製）を０．０２部、トルエンを１００部混合し、超音波洗浄機にて１５分撹拌し、乾燥させ、銀ナノ粒子７の分散液を得た。得られた銀ナノ粒子７のトルエン分散液のゼータ電位（Ａζ）が−９９．７ｍＶ、ゼータ電位分布の標準偏差（Ａζσ）３４．５ｍＶであった。
【００６３】
製造例８  金ナノ粒子８の製造
セパラブル４口フラスコに冷却管、温度計、窒素ガス導入管、攪拌装置を取り付け、窒素ガスを導入しながらトルエン９１．１部、および顔料分散剤として樹脂型分散剤１を５．９部を仕込み、溶解させた後、２０％コハク酸ジヒドラジド水溶液７３．１部（ 金属１ｍｏｌに対してヒドラジド基２ｍｏｌの比率）を５０℃で攪拌しながら滴下し、均一な液滴を生成させた。ビーカーに１Ｍ塩化金酸水溶液１００部秤取り、攪拌しながら２５％ アンモニア水２７．３部（ 金属１ｍｏｌに対してアンモニア４ｍｏｌの比率）滴下した後上記トルエン溶液中に滴下し、３０℃ で反応を進行させた。静置、分離した後、水相を取り出すことで過剰の還元剤や不純物を除去し、さらにトルエン層に数回蒸留水を加え、洗浄、分離を繰り返した後、乾燥させて金ナノ粒子８を得た。得られた金ナノ粒子８の平均粒子径は５ｎｍであり、得られた金ナノ粒子８のトルエン分散液のゼータ電位（Ａζ）が３５．２ｍＶ、ゼータ電位分布の標準偏差（Ａζσ）２８．３ｍＶであった。
【００６４】
製造例９  銅ナノ粒子９の製造
製造例８のペンタン酸金をペンタン酸銅２６．６部、還元剤を２０％ＳＵＤＨ水溶液２９２．３部（金属１ｍｏｌに対しヒドラジド基４ｍｏｌ倍）に変更した以外は製造例８と同様にして銅ナノ粒子９を得た。得られた銅ナノ粒子１の平均粒子径は７ｎｍであり、得られた銅ナノ粒子９のトルエン分散液のゼータ電位（Ａζ）が−１３．４ｍＶ、ゼータ電位分布の標準偏差（Ａζσ）３１．８ｍＶであった。
【００６５】
製造例１０  銀ナノ粒子１０の製造（比較例用）
４０質量％の硝酸銀水溶液２５０．０ｇをコルベンにとり、アセトン１７６．６ｇで希釈した後、ソルスパース２４０００（日本ルーブリゾール社製）を１１．２ｇ溶解させた。ソルスパース２４０００が完全に溶解してから、ジメチルアミノエタノールを２６２．０ｇ加えて、鮮やかで濃厚な銀コロイド溶液を得た。得られた銀コロイド溶液を減圧下で加熱し、アセトンを除去した。ソルスパース２４０００は、水に不溶性なので、アセトン量の減少に伴い、ソルスパース２４０００に保護された銀コロイドが析出・沈殿した。上澄みの水層をデカンテーションで除去し、さらにイオン交換水で沈殿物を洗浄した後、完全に乾燥させて銀ナノ粒子１０の固体を得た。得られた銀ナノ粒子８の平均粒子径は７ｎｍであり、得られた銀ナノ粒子１０のトルエン分散液のゼータ電位（Ａζ）が−１４．９ｍＶ、ゼータ電位分布の標準偏差（Ａζσ）３９．７ｍＶであった。
【００６６】
【表１】
2018172461.tif 000002
【００６７】
［実施例１］
銀ナノ粒子２をトルエンに分散し、１．８１％濃度の金属ナノ粒子の分散液１を得た。
樹脂（Ｃ）として「エトセル３００（日新化成(株)製）」を溶剤（Ｄ）であるトルエンに溶解し、７．５％濃度の樹脂溶液１を得た。
前記金属ナノ粒子の分散液１：２．３８部（金属ナノ粒子を０．０４３部を含む）、反射材１：６部、前記樹脂溶液１：３．８４部（樹脂（Ｃ）を０．２８８部含む）に溶剤（Ｄ）としてトルエン：１０．５６部を加え、ディスパーにおいて１分撹拌し、光輝性呈色樹脂組成物（固形分濃度１９％）を得た。
得られた光輝性呈色樹脂組成物を２ｇ、ＰＥＴフィルム（１００μｍ  東洋紡工業社製）に滴下し、Ｎｏ.１５のアプリケータで塗布し、室温（２４℃）で塗膜を十分に乾燥させ光輝性呈色塗膜を得た。後述する方法に従い、色調、発色強さ、色相均一感、光沢感を評価した。
【００６８】
［実施例２〜３９］
表２に示すように金属ナノ粒子（Ａ）、反射材（Ｂ）、樹脂（Ｃ）の種類を代えた以外は、実施例１と同様にして光輝性呈色樹脂組成物、光輝性呈色塗膜を得、同様にして評価した。
【００６９】
［比較例１〜５］
比較例１〜５は銀ナノ粒子１を使用し、表２に示す樹脂を使用した以外は、それぞれ実施例１と同様にして光輝性呈色樹脂組成物、光輝性呈色塗膜を得、同様にして評価した。
【００７０】
［比較例６］
比較例６は銀ナノ粒子１０を使用した以外は、それぞれ実施例１と同様にして光輝性呈色樹脂組成物、光輝性呈色塗膜を得、同様にして評価した。
【００７１】
実施例、比較例に使用した反射材（Ｂ）を下記に列挙する。
また、ゼータ電位（Ｂζ）は、Ｍａｌｖｅｒｎ社製  ＺＥＴＡ  ＳＩＺＥＲ  ＮＡＮＯ  ＺＳＰを使用し、Ｆ（Ｋａ）パラメータをＨｕｃｋｅｌにて、濃度０．０１質量％のトルエンの分散体中でのゼータ電位（Ｂζ）を測定した。このとき測定溶液は重量％濃度で０．０１％に調整し測定を実施した。
反射材１：東洋アルミニウム（株）製  ５６２０ＮＳ（平均粒子径１９μｍのアルミフレークをミネラルスピリットに分散した、濃度７１％の分散体、ゼータ電位（Ｂζ）が３１．７ｍＶ）
反射材２：東洋アルミニウム（株）製  ＷＸＭ５６６０（平均粒子径９μｍのアルミフレークをミネラルスピリットに分散した、濃度６３％の分散体、ゼータ電位（Ｂζ）が−２０２．５ｍＶ）
反射材３：トピー工業社製  ＰＤＭ-２０Ｌ  （合成マイカ、平均粒子径２０μｍ、ゼータ電位（Ｂζ）が＋５２ｍＶ）
【００７２】
実施例、比較例に使用した樹脂（Ｃ）を下記に列挙する。
樹脂１：セルロース樹脂、「エトセル３００（日新化成(株)製）」
樹脂２：アクリル樹脂、「フォレットＧＳ−１０００（綜研化学(株)製）」
樹脂３：ウレタン樹脂、「8UA-017（大成ファインケミカル株式会社）」
樹脂４：ポリエステル樹脂１、「バイロン２００（東洋紡(株)製）」
【００７３】
色調：目視による色判断およびと吸収スペクトルのピーク位置により判断した。
機種：日立製作所社製Ｕ−４１００  ｓｐｅｃｔｒｏｐｈｏｔｏｍｅｔｅｒ
スキャン速度：３００ｎｍ／ｍｉｎ
測定範囲：２５０〜８００ｎｍ
【００７４】
発色強さ：光輝性呈色塗膜の外観を目視で評価した。
◎：かなり強い発色を呈している。
○：強い発色を呈している。
△：明らかに呈色している。
×：ほぼ呈色していない。（反射材である金属自体の色）
【００７５】
色相均一感：光輝性呈色塗膜の外観を目視で評価した。
○：色相ムラが観察されなかった。
△：わずかに色相ムラが観察された。
×：色相ムラが観察された。
【００７６】
光沢感：光輝性呈色塗膜の反射光沢感を目視で評価した。
○：光沢感を強く感じた。
△：光沢感を感じた。
×：光沢感を感じなかった。
【００７７】
【表２】
2018172461.tif 000003
【００７８】
表１の実施例１〜３９に示すように、すべての実施例において、発色、色相の均一感、光沢感ともに良好な結果を得た。
実施例１〜７に示すように、金属ナノ粒子の含有量の違いにより色調が変化することを確認した。
実施例１〜１０、１３〜１６、１９〜２０、２３〜２４、２７〜２９、３１〜３４、３７．３９に示すように、金属ナノ粒子のゼータ電位の符号と反射材のゼータ電位の符号が同符号であるほうが強い発色を示すことを確認した。
実施例３７，３８に示すように、金属種の違いにより色調が変化することを確認した。
【００７９】
一方、表１の比較例１〜６に示すように、樹脂を含まない組成、または、銀ナノ粒子の物性が下記の条件を満たさないものは、良好な発色が見られなかった。
（１）金属ナノ粒子（Ａ）のゼータ電位（Ａζ）の絶対値が、ゼータ電位分布の標準偏差（Ａζσ）以上であり、その差が７０ｍＶ以下である。
（２）金属ナノ粒子（Ａ）のゼータ電位（Ａζ）の絶対値が、ゼータ電位分布の標準偏差（Ａζσ）未満であり、その差が２０ｍＶ以下である。
【００８０】
以上のことより、本発明の光輝性呈色樹脂組成物とそれを塗布、乾燥工程といった簡易的な方法で得られる光輝性呈色塗膜は、発色強度、色相均一感、光沢感といった点で優れた高意匠性を提供でき、更に、金属ナノ粒子の濃度、金属種、金属ナノ粒子のゼータ電位、金属ナノ粒子と反射材の組合せといったパラメータを制御することで強発色化といった物性を提供することができる。